КОМПОЗИЦИЯ МАТЕРИАЛА ПОКРЫТИЯ, ПОЛУЧЕННЫЕ ИЗ НЕЕ ПОКРЫТИЯ И ИХ ПРИМЕНЕНИЯ ДЛЯ ЗАЩИТЫ ОТ ЭРОЗИИ

1. Композиция для получения противоэрозионного покрытия, включающая в себя связующий компонент и отверждающий компонент, при этом связующий компонент содержит по меньшей мере один трифункциональный поликапролактонполиол, или по меньшей мере один поликарбонатдиол, или по меньшей мере один трифункциональный поликапролактонполиол и один поликарбонатдиол, а отверждающий компонент содержит по меньшей мере один устойчивый к кристаллизации форполимер с изоцианатными функциональными группами, полученный реакцией 1,5-диизоцианатопентана и/или 1,6-диизоцианатогексана с (А) по меньшей мере одним сложным полиэфирполиолом со средней функциональностью от 1,9 до 2,3 и средней молярной массой от 300 до 3000 г/моль, и с (В) по меньшей мере одним сложным поликапролактонполиэфиром со средней функциональностью от 2,0 до 3,0 и средней молярной массой от 176 до 2000 г/моль.
2. Композиция по п. 1, в которой связующий компонент, кроме того, содержит по меньшей мере один вторичный диамин.
3. Композиция по любому из предшествующих пунктов, в которой связующий компонент имеет содержание ОН-групп в диапазоне от 0,55 до 1,75 моль/кг, предпочтительно, приблизительно 1,15 моль/кг.
4. Композиция по любому из предшествующих пунктов, в которой связующий компонент имеет содержание NH-групп в диапазоне от 0,42 до 1,25 моль/кг, предпочтительно, приблизительно 0,83 моль/кг.
5. Композиция по любому из предшествующих пунктов, в которой связующий компонент имеет массовое соотношение сложных эфиров полиаспарагиновой кислоты и полиолов от 0,8:1 до 1:1,2.
6. Композиция по любому из предшествующих пунктов, в которой сложные полиэфирполиолы (А) получают реакцией алифатических дикарбоновых кислот или их ангидридов, содержащих от 4 до 12 атомов углерода, с многоатомными алифатическими или циклоалифатическими спиртами, содержащими от 2 до 18 атомов углерода, а сложные полиэфирполиолы (В) получают полимеризацией с раскрытием цикла ε-капролактонов с многоатомными алифатическими или циклоалифатическими спиртами, содержащими от 2 до 18 атомов углерода, в качестве исходных молекул.
7. Композиция по любому из предшествующих пунктов, в которой отверждающий компонент имеет содержание NCO от 1,5 до 6 моль/кг.
8. Композиция по любому из предшествующих пунктов, в которой отверждающий компонент также содержит олигомеры гексаметилендиизоцианата (HDI) и/или пентаметилендиизоцианата (PDI).
9. Композиция по любому из предшествующих пунктов, в которой объемное соотношение смешивания связующего компонента и отверждающего компонента составляет от 0,9:1 до 1:1,2.
10. Композиция по любому из предшествующих пунктов, где композиция дополнительно содержит пигменты и/или наполнители.
11. Композиция по любому из предшествующих пунктов, где композиция дополнительно содержит молекулярное сито.
12. Применение композиции по одному из пп. 1-11 для получения противоэрозионного покрытия.
13. Элемент, имеющий покрытие, полученное из композиции по одному из пп. 1-11.
14. Элемент по п. 13, где элемент представляет собой лопасть ротора ветроэнергетической установки или вертолета, авиационного крыла воздушного судна или гребного винта.
15. Элемент по п. 13 или 14, где покрытие используют для защиты кромок.